РЕКРИСТАЛЛИЗОВАННЫЕ АЛЮМИНИЕВЫЕ СПЛАВЫ С ТЕКСТУРОЙ ЛАТУНИ И СПОСОБЫ ИХ ПОЛУЧЕНИЯ

1. Рекристаллизованный алюминиевый сплав, имеющий текстуру латуни и текстуру Госса, причем количество текстуры латуни превышает количество текстуры Госса, и при этом рекристаллизованный алюминиевый сплав обладает по меньшей мере примерно таким же пределом текучести на растяжение и вязкостью разрушения, как и эквивалентный по составу нерекристаллизованный сплав того же вида продукта и сходных толщины и состояния.
2. Рекристаллизованный алюминиевый сплав по п.1, причем количество текстуры латуни по меньшей мере в 2 раза больше, чем количество текстуры Госса.
3. Рекристаллизованный алюминиевый сплав по п.1, причем рекристаллизованный алюминиевый сплав имеет отношение интенсивности текстуры латуни к интенсивности текстуры Госса по меньшей мере 2.
4. Рекристаллизованный алюминиевый сплав по п.1, причем доля площади зерен с ориентацией латуни составляет по меньшей мере примерно 10%, и при этом доля площади зерен с ориентацией Госса составляет не более чем примерно 5%.
5. Рекристаллизованный алюминиевый сплав по п.1, причем отношение доли площади зерен с ориентацией латуни к доле площади зерен с ориентацией Госса составляет по меньшей мере примерно 2.
6. Рекристаллизованный алюминиевый сплав по любому из предыдущих пунктов, причем этот алюминиевый сплав содержит алюминиевый сплав серии 2XXX.
7. Рекристаллизованный алюминиевый сплав по п.6, причем этот алюминиевый сплав содержит до примерно 7,0 вес.% меди.
8. Рекристаллизованный алюминиевый сплав по п.7, причем этот алюминиевый сплав содержит до примерно 4,0 вес.% лития.
9. Рекристаллизованный алюминиевый сплав по п.8, причем этот алюминиевый сплав является алюминиевым сплавом серии 2199.
10. Рекристаллизованный алюминиевый сплав по п.9, причем рекристаллизованный алюминиевый сплав находится в виде листового проката.
app
1/2
11. Рекристаллизованный алюминиевый сплав по п.10, причем листовой прокат имеет толщину не более примерно 0,35 дюйма, LT предел текучести на растяжение по меньшей мере примерно 370 МПа и T-L вязкость разрушения (K) по меньшей мере примерно 80 МПа(м).
12. Рекристаллизованный алюминиевый сплав по п.6, причем рекристаллизованный алюминиевый сплав имеет максимальное значение параметра R в диапазоне от примерно 40° до примерно 60°.
13. Способ изготовления листового проката из рекристаллизованного алюминиевого сплава, включающий в себя:
(a) проведение горячей прокатки и этапа холодной обработки листа алюминиевого сплава;
(b) подвергание листа алюминиевого сплава первому рекристаллизационному отжигу;
(c) проведение по меньшей мере одного из (i) другого этапа холодной обработки и (ii) этапа восстановительного отжига листа алюминиевого сплава;
(d) подвергание листа алюминиевого сплава второму рекристаллизационному отжигу; и
(e) состаривание листа алюминиевого сплава, с получением тем самым рекристаллизованного алюминиевого листового проката;
причем рекристаллизованный алюминиевый листовой прокат имеет текстуру латуни и текстуру Госса, при этом количество текстуры латуни превышает количество текстуры Госса, и при этом рекристаллизованный алюминиевый сплав обладает по меньшей мере примерно таким же пределом текучести на растяжение и вязкостью разрушения, как и эквивалентный по составу нерекристаллизованный сплав такого же вида продукта и сходных толщины и состояния.
14. Способ по п.13, причем отношение интенсивности текстуры латуни к интенсивности текстуры Госса в рекристаллизованном алюминиевом листовом прокате составляет по меньшей мере примерно 2 к 1.
15. Способ по п.13, причем отношение доли площади зерен с ориентацией латуни к доле площади зерен с ориентацией Госса в прокате из рекристаллизованного алюминиевого сплава составляет по меньшей мере примерно 2.
16. Способ по п.13, причем рекристаллизованный алюминиевый листовой прокат имеет максимальное значение параметра R в диапазоне от примерно 40° до примерно 60°.
17. Способ по п.13, причем алюминиевый сплав является сплавом серии 2XXX.
18. Способ по п.17, причем алюминиевый сплав содержит до примерно 7,0 вес.% меди и до примерно 4,0 вес.% лития.
19. Способ по п.18, причем алюминиевый сплав является сплавом серии 2199.
app
1/2
20. Листовой прокат из рекристаллизованного алюминиевого сплава, причем алюминиевый сплав является сплавом серии 2199, причем листовой прокат из рекристаллизованного алюминиевого сплава имеет текстуру латуни и текстуру Госса, при этом количество текстуры латуни превышает количество текстуры Госса, и при этом листовой прокат имеет толщину не более примерно 0,35 дюйма, LT предел текучести на растяжение по меньшей мере примерно 370 МПа и T-L вязкость разрушения (K) по меньшей мере примерно 80 МПа(м).